КОМПОЗИЦИЯ КАТАЛИЗАТОРА ТРИМЕРИЗАЦИИ ПОЛИИЗОЦИАНАТОВ

1. Композиция катализатора тримеризации, содержащая:
- соединение-катализатор тримеризации, выбранный из одного или нескольких органических солей металлов, выбранных из солей щелочных или щелочноземельных металлов, и
2
- одно или более соединений, выбранных из соединений, которые содержат карбоксамидную группу структуры -CO-NH, и/или соединений, которые содержат группу структуры -CO-NH-CO-.
2. Композиция катализатора по п. 1, где количество эквивалентов соединений, которые содержат группу структуры -CO-NH-CO-, больше количества эквивалентов катализатора тримеризации.
2
3. Композиция катализатора по п. 1, где количество эквивалентов соединений, которые содержат карбоксамидную группу структуры -CO-NH, больше количества эквивалентов катализатора тримеризации, предпочтительно больше 4-кратного количества эквивалентов катализатора тримеризации.
4. Композиция катализатора по любому из пп. 1-3, где органическая соль металла представляет собой карбоксилат или алкоголят и предпочтительно выбрана из одного или нескольких следующих соединений: ацетат калия, гексаноат калия, этилгексаноат калия, октаноат калия, лактат калия, этилат натрия, формиат натрия, формиат калия, ацетат натрия, бензоат калия и их смеси.
5. Композиция катализатора по любому из пп. 1-3, где соединение, включающее группу структуры -CO-NH-CO-, содержит
1
2
1
2
3
4
3
4
1
2
1
2
структуру R-CO-NH-CO-R, где R и R, каждый независимо друг от друга, выбраны из 1) атома водорода (-H), 2) -NRR, 3) углеводородного радикала, имеющего 1-100 атомов углерода и необязательно, содержащего гидроксильную группу, простую эфирную группу, атом галогена, карбоксил, атом кислорода, изоцианат и/или аминогруппу, где R и R, независимо друг от друга, выбраны из атома водорода, гидроксильной группы, атома галогена и углеводородных групп, где углеводородные группы имеют 1-20 атомов углерода и необязательно содержат гидроксильную группу, простую эфирную группу, атом галогена, карбоксил, изоцианат и/или аминогруппу, где R и R могут быть связаны друг с другом, образуя по существу циклическую структуру, включающую группу -CO-NH-CO-, и где углеводородные группы в соединениях, соответствующих формуле R-CO-NH-CO-R, могут представлять собой комбинацию линейных, разветвленных, насыщенных, ненасыщенных, циклических и/или нециклических алифатических, ароматических или аралифатических углеводородных радикалов, и смеси таких соединений.
1
2
1
2
6. Композиция катализатора по любому из пп. 1-3, где соединение, содержащее группу структуры -CO-NH-CO-, содержит структуру R-CO-NH-CO-R, где R и R вместе с группой -CO-NH-CO- образуют (4-12)-членную циклическую структуру, включающую группу -CO-NH-CO-.
7. Композиция катализатора по любому из пп. 1-3, где соединение, содержащее группу -CO-NH-CO-, соответствует соединению, содержащему группу -CO-NH-CO-NH-, и является продуктом взаимодействия соединения, содержащего карбоксамидную
2
группу структуры -CO-NH, и полиизоцианатного соединения, содержащего реакционноспособную группу NCO.
6
7
8. Композиция катализатора по п. 7, где соединение, содержащее группу -CO-NH-CO-NH-, соответствует R-CO-NH-CO-NH-R, и где
2
6
6
8
9
10
2
8
9
10
- соединение, содержащее карбоксамидную группу соответствует NH-CO-R, где R обозначает 1) атом водорода (-H), 2) -NRR, 3) углеводородный радикал, имеющий 1-20 атомов углерода и необязательно, содержащий гидроксильную группу, простую эфирную группу, атом галогена и/или аминогруппу, или 4) -R-CO-NH, где R и R независимо друг от друга выбраны из атома водорода, гидроксильной группы, атома галогена и углеводородных групп, где углеводородные группы имеют 1-10 атомов углерода и необязательно содержат гидроксильную группу, простую эфирную группу, атом галогена и/или аминогруппу, и где R представляет собой двухвалентный углеводородный радикал, имеющий до 8 атомов углерода, и смеси эти карбоксамидов, и
7
7
- соединение, содержащее реакционноспособную группу NCO, соответствует R-NCO, где R выбран из атома водорода и углеводородных групп, где углеводородные группы имеют 1-20 атомов углерода и необязательно содержат гидроксильную группу, простую эфирную группу, атом галогена, карбоксил, изоцианат и/или аминогруппу, где указанные углеводородные группы могут представлять собой комбинацию линейных, разветвленных, насыщенных, ненасыщенных, циклических и/или нециклических алифатических, ароматических или аралифатических гидрокарбилов, и смеси таких соединений.
6
8
9
8
9
9. Композиция катализатора по п. 8, где R выбран из 1) -NRR, 2) алкила, имеющего 1-10 атомов углерода и необязательно, содержащего 1-3 гидроксильных и/или простых эфирных групп, 3) фенила или 4) толила, где R и R независимо друг от друга выбраны из атома водорода, гидроксильной группы, фенила, толила и алкила, имеющего 1-6 атомов углерода и необязательно содержащего гидроксильные и/или простые эфирные группы, и смеси таких соединений.
10. Композиция моноолов или полиолов, содержащая, по меньшей мере, одно из соединений композиции катализатора по любому из пп. 1-9, где композиция полиолы/моноолы предпочтительно содержит сложный полиэфирполиол и/или простой полиэфирполиол, имеющие среднюю молекулярную массу предпочтительно 32-6000 и среднее номинальное количество функциональных групп предпочтительно 1-8.
11. Стабильная композиция полиизоцианатов, содержащая композицию катализатора по любому из пп. 1-9 и композицию полиизоцианатов в таком количестве, что количество эквивалентов соединений, которые содержат группу структуры -CO-NH-CO-, больше количества эквивалентов катализатора тримеризации, и соотношение числа групп -CO-NH-CO- к количеству изоцианатных групп составляет не больше 1, предпочтительно не большее 0,01, более предпочтительно не больше 0,0015.
12. Композиция полиизоцианатов по п. 11, дополнительно содержащая композицию полиол/моноол, где указанная композиция полиол/моноол содержит сложный полиэфирполиол и/или простой полиэфирполиол, имеющие среднюю молекулярную массу
предпочтительно 32-6000 и среднее номинальное количество функциональных групп предпочтительно 1-8.
13. Композиция полиизоцианатов по любому из пп. 11 и 12, причем указанная композиция содержит изоцианат в количестве от 10 до 48% масс. и предпочтительно от 20 до 33% масс.
14. Композиция полиизоцианатов по любому из пп. 11 и 12, где композиция полиизоцианатов содержит толуолдиизоцианат, метилендифенилдиизоцианат или композицию полиизоцианатов, содержащую метилендифенилдиизоцианат, или смесь таких полиизоцианатных соединений.
2
15. Способ получения композиции по любому из пп. 1-9, который включает объединение и смешивание с катализатором тримеризации соединений, которые содержат карбоксамидную группу структуры -CO-NH, и/или соединений, которые содержат группу структуры -CO-NH-CO-.
16. Способ получения композиции по любому из пп. 11-14, указанный способ включает объединение и смешивание соединений композиции катализатора по любому из пп. 1-9, одного или нескольких полиизоцианатных соединений и необязательно композиции полиол/моноол, которая предпочтительно содержит сложный полиэфирполиол и/или простой полиэфирполиол, имеющие среднюю молекулярную массу предпочтительно 32-6000 и среднее номинальное количество функциональных групп предпочтительно 1-8, так что отношение количества групп -CO-NH-CO- к количеству изоцианатных групп составляет не больше 1, предпочтительно не больше 0,01, более предпочтительно не больше 0,0015, и образуется стабильная композиция полиизоцианатов.
2
17. Способ по п. 16, который включает первоначальное или, по меньшей мере, одновременное добавление одного или нескольких соединений, выбранных из соединений, которые содержат карбоксамидную группу структуры -CO-NH, и/или соединений, которые содержат группу структуры -CO-NH-CO-, и затем объединение катализатора тримеризации с композицией полиизоцианатов.
18. Отверждаемая композиция полиизоцианатов, содержащая соединения стабильной композиции полиизоцианатов по любому из пп. 11-14 и эпоксидную смолу, где количество эквивалентов соединений, имеющих группу -CO-NH-CO-, в отверждаемой композиции полиизоцианатов меньше или равно количеству эпокси-эквивалентов.
19. Применение композиции катализатора по пп. 1-9 для увеличения срока годности отверждаемой композиции полиизоцианатов.
20. Способ получения отверждаемой композиции полиизоцианатов по п. 18 посредством объединения и смешивания
- соединений, соответствующих композиции катализатора по пп. 1-9,
- композиции полиизоцианатов, которая содержит толуолдиизоцианат, метилендифенилдиизоцианат или композицию полиизоцианатов, включающую метилендифенилдиизоцианат, или смесь таких полиизоцианатов,
- эпоксидной смолы и
- необязательно композиции полиол/моноол, которая предпочтительно содержит сложный полиэфирполиол и/или простой полиэфир полиол, имеющие среднюю молекулярную массу
предпочтительно 32-6000 и среднее номинальное количество функциональных групп предпочтительно 1-8;
2
где указанный способ включает первоначальное или, по меньшей мере, одновременное добавление одного или нескольких соединений, выбранных из соединений, которые содержат карбоксамидную группу структуры -CO-NH, и/или соединений, которые содержат группу структуры -CO-NH-CO-, и затем объединение катализатора тримеризации с композицией полиизоцианатов.
21. Полиизоцианурат-содержащий материал, изготовленный посредством обеспечения возможности протекания реакции в отверждаемой композиции по п. 18 при повышенной температуре.